(57)【要約】【課題】帯電を防止する遊技機用フィルム、遊技機用化粧板シート材を提供すること。【解決手段】可塑剤を１〜２０重量％含有する、セルロース・アセテート・ブチレート樹脂、セルロース・アセテート・プロピオネート樹脂からなる樹脂成分１００重量部に対して、帯電防止剤を１〜２０重量部、さらに必要に応じて安定剤を０．１〜５．０重量部含有する樹脂組成物からなる遊技機用フィルム、この遊技機用フィルムの一方の面に接着剤を介して貼り付けられた紙からなる遊技機用化粧板シート材。【選択図】なし【特許請求の範囲】
【請求項１】
可塑剤を１〜２０重量％含有する、セルロース・アセテート・ブチレート樹脂および／またはセルロース・アセテート・プロピオネート樹脂成分１００重量部に対して、帯電防止剤を１〜２０重量部含有する樹脂組成物からなる遊技機用フィルム。
【請求項２】
帯電防止剤が下記式（１）で示されるカチオン系界面活性剤である請求項１記載の遊技機用フィルム。
【化１】
2006280850.tif 000005
〔ただし、式（１）において、Ｒ１は炭素数６〜２２のアルキル基、またはアルケニル基、Ｒ２はＣＨ３、ＣＨ２ＣＨ３、または（Ｃ２Ｈ４Ｏ）ｎＨ（ｎは１〜１０の整数である）、ＸはＣｌ、ＣｌＯ４、ＮＯ３、ＣＨ３ＳＯ４、またはＣＨ３ＣＨ２ＳＯ４を表す。〕
【請求項３】
樹脂組成物中に、樹脂成分１００重量部に対し、さらに安定剤を０．１〜５．０重量部添加した請求項１または２記載の遊技機用フィルム。
【請求項４】
安定剤が亜リン酸エステル化合物である請求項３に記載の遊技機用フィルム。
【請求項５】
請求項１〜４いずれかに記載のフィルムと、そのフィルムの一方の面に接着剤を介して貼り付けられた紙からなる遊技機用化粧板シート材。
【発明の詳細な説明】
【技術分野】
【０００１】
本発明は、遊技機用フィルム、および遊技機用化粧板シート材に関するものであり、さらに詳しくは、パチンコやスマートボールあるいはスロットマシンなどの遊技機の遊技盤に使用できるフィルムおよびシート材に関するものである。
【背景技術】
【０００２】
パチンコやスマートボールあるいはスロットマシンなどの遊技機の遊技盤は、通常、ベニア合板に、一方向の面に絵柄が印刷された合成樹脂フィルムに紙が接着された化粧シートが重ねられている。図１にその断面図を示す。ａは合成樹脂フィルム、ｂは紙、ｃはベニア合板である。合成樹脂フィルムの片面（ｂとの接着側）には、オフセット印刷、シルク印刷などによって絵柄が印刷され、接着剤によって紙と貼り合わされている。合成樹脂フィルムに紙を貼り合わせた化粧シートの紙の面は、接着剤を介しベニア合板が貼り合わされている。化粧シート表面、ａ側から、必要な場所に、球を受ける球受け入孔が設けられ、また、玉を案内し、そして弾く釘が多数打たれている。このような化粧シートとしては、セルロース・アセテート・ブチレート樹脂またはセルロース・アセテート・プロピオネート樹脂またはセルロース・アセテート樹脂から作られている合成樹脂フィルムを用いたものが知られている（特許文献１）。これらの樹脂は、繊維素（セルロース）をベースにした高分子材料であり、その湿度や温度による伸縮性が、紙、ブナ板合板の伸縮性と近いので、紙、ブナ板合板と同様の伸縮を示し、釘との密着性（抱き）もよいとされ、長い間使用されている。ベニア合板の裏側、すなわちＣ側には、遊技機の遊技性を制御する制御盤が設置されている。この制御盤は、精密で繊細なものであり、静電気によるノイズで誤動作の危険性がある。上記のような合成樹脂は、摩擦により極めて容易に静電気が発生し、蓄積しやすく、制御盤の誤動作の原因にもなりうる。しかしながら、帯電を防止するようなシート材は得られていない。
【特許文献１】特開昭５８−１４５４４６号公報
【発明の開示】
【発明が解決しようとする課題】
【０００３】
本発明は、帯電を防止するフィルムおよびシート材、特に遊技機用化粧シートに好適な遊技機用フィルム、および遊技機用化粧板シート材を提供することにある。
【課題を解決するための手段】
【０００４】
本発明は、可塑剤を１〜２０重量％含有する、セルロース・アセテート・ブチレート樹脂および／またはセルロース・アセテート・プロピオネート樹脂からなる樹脂成分１００重量部に対して、帯電防止剤を１〜２０重量部含有する樹脂組成物からなる遊技機用フィルムに関する。
ここで、帯電防止剤は、下記式（１）で表されるカチオン系界面活性剤であることが好ましい。
【０００５】
【化２】
2006280850.tif 000002
【０００６】
〔ただし、式（１）において、Ｒ1は炭素数６〜２２のアルキル基、またはアルケニル基、Ｒ２はＣＨ３、またはＣＨ２ＣＨ３、（Ｃ２Ｈ４Ｏ）ｎＨ（ｎは１〜１０の整数である）、ＸはＣｌ、ＣｌＯ４、ＮＯ３、ＣＨ３ＳＯ４、またはＣＨ３ＣＨ２ＳＯ４を表す。〕
さらに、上記の樹脂組成物には、樹脂成分１００重量部に対し、さらに安定剤が０．１〜５．０重量部添加されていることが好ましい。
上記安定剤としては、亜リン酸エステル化合物が好ましい。
次に、本発明は、上記本発明の遊技機用フィルムと、その遊技機用フィルムの一方の面に接着剤を介して貼り付けられた紙からなる遊技機用化粧板シート材に関する。
【発明の効果】
【０００７】
本発明の遊技機用フィルムや遊技機用化粧板シート材は、静電気による帯電がなく、従って、パチンコ遊技機の化粧板シートに用いた場合、パチンコ遊技機のノイズを防止することができ、さらに、帯電防止効果が長期間維持される。また、帯電防止剤のブリードもなく、印刷性能もよく、従来の特性も維持しているものである。
【発明を実施するための最良の形態】
【０００８】
本発明において、セルロース・アセテート・ブチレート樹脂、セルロース・アセテート・プロピオネート樹脂は、通常、入手可能などのようなものを用いてもよい。
【０００９】
また、本発明において、樹脂成分である、セルロース・アセテート・ブチレート樹脂、セルロース・アセテート・プロピオネート樹脂に使用される可塑剤としては、ジメチルフタレート、ジエチルフタレート、ジブチルフタレート、ジヘキシルフタレート、ジ−ｎ−オクチルフタレート、ジヘプチルフタレート、ジ−２−エチルヘキシルフタレート、ジイソオクチルフタレート、ジカプリルフタレート、ジノリルフタレート、ジイソノリルフタレート、ジデシルフタレート、ジイソデシルフタレート、ジウンデシルフタレート、ジラウリルフタレート、ジトリデシルフタレート、ジベンジルフタレート、ジシクロヘキシルフタレート、ブチルベンジルフタレート、ｎ−オクチルｎ−デシルフタレート等のフタル酸エステル可塑剤；トリクレジルホスフェート、トリ−２−エチルヘキシルホスフェート、トリフェニルホスフェート、２−エチルヘキシルジフェニルホスフェート、クレジルジフェニルホスフェート、トリクロルエチルホスフェート、トリ（ジクロルプロピル）ホスフェート、トリエチルホスフェート、トリブチルホスフェート、イソデシルジフェニルホスフェート、トリブトキシエチルホスファートなどのリン酸エステル可塑剤；ジ−２−エチルヘキシルアジペート、ジイソデシルアジペート、ｎ−オクチルｎ−デシルアジぺート、ｎ−ヘプチルｎ−ノニルアジペート、ジイソオクチルアジペート、ジ−ｎ−オクチルアジペート、ジデシルアジペートなどのアジピン酸エステル可塑剤；ジブチルセバケート、ジ−２−エチルヘキシルセバケート、ジイソオクチルセバケート、ブチルベンジルセバケートなどのセバチル酸エステル可塑剤；ジ−２−エチルヘキシルアゼレート、ジヘキシルアゼレート、ジイソオクチルアゼレートなどのアゼライン酸エステル；クエン酸トリエステル、アセチルクエン酸トリエステル、クエン酸トリブチル、アセチルクエン酸トリブチル、アセチルクエン酸トリ−２−エチルヘキシルなどのクエン酸エステル可塑剤；メチルフタリルエチレングリコール、エチルフタリルエチレングリコール、ブチルフタリルエチレングリコール、トリエチレングリコール−ビス（２−エチルヘキサノエート）などのグリコール酸エステル可塑剤；トリブチルトリメリテート、トリ−ｎ−ヘキシルトリメリテート、トリ−２−エチルヘキシルトリメリテート、トリ−ｎ−オクチルトリメリテート、トリイソオクチルトリメリテート、トリイソテシルトリメリテートなどのトリメリット酸エステル可塑剤；メチルアセチルリシノレート、ブチルアセチルリシノレートなどのリシノール酸エステル可塑剤；ポリプロピレンアジペート、ポリプロピレンセパケートなど２価のカルボン酸とポリプロピレングリコールを結合させたポリエステル型可塑剤；エポキシ化大豆油、エポキシ化亜麻仁油などのエポキシ系可塑剤などが挙げられる。
なお、セルロース・アセテート・ブチレート樹脂には、ジ−２−エチルヘキシルアジペートが、セルロース・アセテート・プロピオネート樹脂には、トリエチレングリコール−ビス（２−エチルヘキサノエート）が好ましい。
【００１０】
可塑剤の添加量は、樹脂に対して１〜２０重量％で、樹脂がセルロース・アセテート・ブチレート樹脂の場合は、５〜１５重量％が好ましく、セルロース・アセテート・プロピオネート樹脂の場合は、８〜１８重量％が好ましい。添加量が１重量％未満の場合は、耐衝撃性が著しく劣り、一方、添加量が２０重量％を超える場合は、可塑剤が表面にブリードしてきて印刷性や接着性が悪くなる。可塑剤入りの市販品としては、例えば、イーストマン・ケミカル社のＴｅｎｉｔｅ  ＢｕｔｙｒａｔｅやＴｅｎｉｔｅ  Ｐｒｏｐｉｏｎａｔｅなどが挙げられる。
【００１１】
本発明に用いられる帯電防止剤としては、ラウリルトリメチルアンモニウムクロライド、ステアリルトリメチルアンモニウムクロライド、ベヘニルトリメチルアンモニウムクロライド、ラウリルジメチルベンジルアンモニウムクロライド、ステアリルジメチルベンジルアンモニウムクロライド、ジオレイルジメチルアンモニウムクロライド、ステアリルジメチルアンモニウムクロライド、ポリオキシエチレンラウリルジメチルアンモニウム過塩素酸塩、ポリオキシエチレンステアリルジメチルアンモニウム過塩素酸塩、ステアリルジメチル２−ヒドロキシエチルアンモニウム硝酸塩、オレイルアミノプロピルジメチル２−ヒドロキシエチルアンモニウム過塩素酸塩、ステアリルオレイルアミノプロピルジメチル２−ヒドロキシエチルアンモニウム過塩素酸塩、オレイルエチルジメチルアンモニウムエチル硫酸塩などの４級アンモニウム塩；アルキルスルホン酸ナトリウム、アルキルサルフェートナトリウムナトリウム塩、アルキルエーテルサルフェートナトリウム塩、アルキルエーテルサルフェートトリエタノールアミン塩、ポリオキシエチレンアルキルエーテルサルフェートトリエタノールアミン塩、ポリオキシエチレンアルキルエーテルサルフェートナトリウム塩、ジアルキルスルホコハク酸ナトリウム、アルキルベンゼンスルホン酸ナトリウム、アシルメチルタウリン酸ナトリウム、アルキルエーテルスルホン酸ナトリウムなどのアニオン活性剤；グリセリン脂肪酸エステル、ポリグリセリン脂肪酸エステル、ソルビタン脂肪酸エステル、ポリオキシエチレングリセリン脂肪酸エステル、ポリオキシエチレンソルビタン脂肪酸エステル、ポリエチレングリコール脂肪酸エステル、ポリプロピレングリコール脂肪酸エステル、ポリオキシエチレン脂肪族アルコールエーテル、ポリオキシエチレンアルキルフェニルエーテル、ポリエチレングリコール、ポリエチレングリコール／ポリプロピレングリコールブロックポリマー、脂肪酸ジエタノールアミド、ポリエチレングリコールアルキルアミン、ポリエチレングリコールアルケニルアミンなどの非イオン活性剤；ジメチルアルキルアミン、アルキルジアミノエチルグリシンナトリウムなどの両性活性剤などで、好ましくは、下記式（１）に示すカチオン活性剤である。
【００１２】
【化３】
2006280850.tif 000003
【００１３】
〔ただし、式（１）において、Ｒ1は炭素数６〜２２のアルキル基、またはアルケニル基、Ｒ２はＣＨ３、ＣＨ２ＣＨ３、または（Ｃ２Ｈ４Ｏ）ｎＨ（ｎは１〜１０の整数である、ＸはＣｌ、ＣｌＯ４、ＮＯ３、ＣＨ３ＳＯ４、またはＣＨ３ＣＨ２ＳＯ４を表す。〕
【００１４】
帯電防止剤の添加量は、上記の樹脂成分１００重量部に対し、１〜２０重量部、好ましくは２〜１５重量部、より好ましくは２〜５重量部である。帯電防止剤が１重量部未満では帯電防止効果が充分ではなく、一方、２０重量部を超えると、表面にブリードして、べたついたり、あるいはフィルムどうしがブロッキングしたり、フィルムの透明性が悪くなると共にシート化時の印刷の密着性が著しく悪くなる。
【００１５】
また、本発明のフィルムやシート材に用いられる樹脂組成物には、さらに安定剤を添加することが好ましい。
本発明に用いられる安定剤としては、２，６−ジ−ｔ−ブチル−ｐ−クレゾール、２，４，６−トリ−第３ブチルフェノール、ｎ−オクタデシル−３−（４’−ヒドロオキシ−３’，５’−ジ−第３ブチルフェノール）プロピオネート、スチレン化フェノール、４−ヒドロキシ−メチル−２，６−ジ−第３ブチルフェノール、２，５−ジ−第３ブチル−ハイドロキノン、シクロヘキシルフェノール、ブチルヒドロキシアニゾール、２，２’−メチレン−ビス（４−メチル−６−第３ブチルフェノール）、２，２’−メチレン−ビス（４−エチル−６−第３ブチルフェノール）、４，４‘−イソプロピリデンビスフェノール、４，４’−ブチリデン−ビス（３−メチル−６−第３ブチルフェノール）、１，１−ビス−（４−ヒドロオキシフェニル）シクロヘキサン、４，４’−メチレン−ビス（２，６−ジ−第３ブチルフェノール）、２，６−ビス（２’−ヒドロオキシ−３’−第３ブチル−５’−メチルベンジル）４−メチルフェノール、１，１，３−トリス(２−メチル−４−ヒドロキシ−５−第３ブチルフェニル)ブタン、１，３，５−トリス−メチル−２，４，６−トリス（３，５−ジ−第３ブチル−４−ヒドロキベンジル）ベンゼン、テトラキス〔メチレン−３（３，５−ジ−第３ブチル−４−ヒドロキシフェニル）プロピオネート〕メタン、トリス（３，５−ジ−第３ブチル−４−ヒドロキシフェニル）イソシアヌレート、トリス〔β−（３，５−ジ−第３ブチル−４−ヒドロキシフェニル）プロピオニルオキシエチル〕イソシアネート、４，４’−チオビス（３−メチル−６−ｔ−ブチルフェノール）、２，２’−チオビス（４−メチル−６−ｔ−ブチルフェノール）、４，４’−チオビス（２−メチル−６−ｔ−ブチルフェノール）などのフェノール系酸化防止剤；トリフェニルホスファイト、トリス（ノニルフェニル）ホスファイト、トリエチルホスファイト、トリス（２−エチルヘキシル）ホスファイト、トリデシルホスファイト、トリス（トリデシル）ホスファイト、ジフェニルモノ（２−エチルヘキシル）ホスファイト、ジフェニルモノデシルホスファイト、ジフェニルモノ（トリデシル）ホスファイト、ジラウリルハイドロゲンホスファイト、ジフェニルハイドロゲンホスファイト、テトラフェニルジプロピレングリコールジホスファイト、テトラフェニルジプロピレングリコールジホスファイト、テトラフェニルテトラ（トリデシル）ペンタエリスリトールテトラホスファイト、テトラ（トリデシル）−４，４’−イソプロピリデンジフェニルジホスファイト、トリラウリルトリチオホスファイト、ビス（トリデシル）ペンタエリスリトールジホスファイト、ビス（ノニルフェニル）ペンタエリスリトールジホスファイト、トリステアリルホスファイト、ジステアリルペンタエリスリトールジホスファイト、トリス（２，４−ジ−ｔ−ブチルフェニル）ホスファイトなどの亜リン酸エステル系酸化防止剤などの酸化防止剤で、中でも、亜リン酸エステル系酸化防止剤が好ましく、特にテトラ（トリデシル）４，４’−イソプロピリデンジフェニルジホスファイトがより好ましい。
【００１６】
安定剤の添加部数は、上記樹脂成分１００重量部に対し、０．１〜５．０重量部が好ましい。０．１重量部未満では、変色などをきたして安定効果が乏しく、一方、５重量部を超えると、フィルム物性の低下や印刷適性に劣る。さらに好ましくは、０．１〜２重量部、特に好ましくは０．１〜１重量部である。
【００１７】
上記の範囲の量の帯電防止剤、さらにはこれに安定剤を添加した樹脂フィルムから得られる本発明の遊技機用化粧板シート材は、従来の特性を維持して、しかも帯電防止効果が満足できるものである。
また、上記組成物には、色調調整のために、染料や顔料を併用しても良い。
【００１８】
また、帯電防止剤や安定剤を合成樹脂に練り込む方法については、従来公知の方法が使用される。例えば、合成樹脂と帯電防止剤や安定剤とを混合攪拌機で充分に混合し、カレンダーロールや押出機などでフィルムに成型すればよい。
【００１９】
本発明の遊技機用フィルムは、上記の樹脂成分、帯電防止剤、さらに必要に応じて安定剤を配合した樹脂組成物を、常法に従い、カレンダー法、押出法、などによりフィルム化することによって得られる。
本発明の遊技機用フィルムの厚さは、０．３ｍｍ以下が好ましく、さらに好ましくは０．２〜０．３ｍｍである。
【００２０】
紙と貼り合せたシート材としたときのフィルム表面は、裏面に印刷を施した場合、印刷絵柄が鮮明に表現できるよう、また、パチンコ遊技盤として用いる場合にはパチンコ玉が抵抗なく流れるように艶仕上げをすることができる。
【００２１】
また、必要に応じて、フィルムの紙との接着側、すなわち、印刷を施す場合の印刷側に、印刷適性を最適にするために均一な艶消し仕上げを施してもよい。また、この面はフィルムの紙との貼り合せ面となるので、艶消し仕上げにより接着剤との結合がよくなるという利点もある。艶消し仕上げを行う場合、凹凸の深さは０．１〜１０μｍが好ましい。
【００２２】
本発明の遊技機用フィルムには、必要に応じて、紙との接着面側に印刷が施される。印刷は、オフセット印刷、シルク印刷、フレキソ印刷、グラビア印刷などによって行うことができる。
【００２３】
本発明の遊技機用化粧板シート材は、上記のような遊技機用フィルムに、接着剤を介して紙を貼り合せたものであるが、紙は、植物繊維で作られた普通の紙でも、合成紙でも、どのようなものであってもよい。
また、接着剤は、従来使用されているものでよく、例えば、酢酸ビニル−ＭＭＡ共重合体などの接着剤を使用できる。
このようにして得られる本発明の遊技機用化粧板シート材は、帯電することがなく、従来の特性も維持しており、紙の面をベニア合板に貼り合わせてパチンコなどの遊技盤の化粧シートに好適に用いられる。
【実施例】
【００２４】
以下、実施例を挙げ、本発明をさらに具体的に説明するが、本発明は、これらの実施例により何ら限定されるものではない。なお、実施例中の部および％は、特に断らない限り重量部および重量％である。
【００２５】
実施例１〜４、比較例１〜２
樹脂として、可塑剤であるジ−２−エチルヘキシルアジペート８％含有のセルロース・アセテート・ブチレート樹脂（イーストマン・ケミカル社製）を用い、この樹脂成分１００部に、帯電防止剤として、ポリオキシエチレン（４モル）ラウリルジメチルアンモニウム過塩素酸塩、アルキル（Ｃ１４）スルホン酸ナトリウム、あるいはグリセリンモノステアレートを用い、添加量は、各々３部とした。なお、実施例２では、安定剤として、テトラ（トリデシル）−４，４’イソプロピリデンジフェニルジホスファイトを用い、添加量は、０．１５部とした。このようにして得られた樹脂組成物を用い、押出加工法で、フィルム（厚さ：０．２２ｍｍ）を作製した。
次いで、上記のようにして得られた樹脂フィルムの片面に印刷を施し、接着剤を介して紙を貼りつけシート材を得た。（実施例１〜４）
従来品として、帯電防止剤を含まない上記と同様のフィルム（比較例１）、可塑剤であるジ−２−エチルヘキシルアジペート３０％含有のセルロース・アセテート・ブチレート樹脂を用いたフィルム（比較例２）を上記の方法で作製し、得られた樹脂フィルムの片面に印刷を施し、接着剤を介して紙を貼り付けシート材を得た。上記のようにして得られたシート材について、表面固有抵抗値（Ω／□）、帯電圧半減期（秒）、透明性、印刷性、加工性（紙貼り性）、色調、釘打ち性を評価した。
配合処方、評価結果を併せて表１に示す。
【００２６】
なお、これらの評価方法を以下に示す。
ここで、帯電圧半減期とは、シート材に電圧を加え飽和帯電圧状態とし、その飽和帯電圧の電圧が半分に下がるまでの時間いう。また、１年後の性能も調べたところ、１年後の性能も初期性能と同様の性能を維持していた。
印刷性の評価法であるクロスカット評価は、印刷面に碁盤目にカッターで切り込みを入れ、そこにセロハンテープを貼り付け一定の力で剥がし、インクの剥離状態を確認した。
なお、実施例で用いられた樹脂フィルムについて、オフセット印刷、シルク印刷を行なった結果、インクの密着性、色調などの印刷性は、帯電防止剤を配合していない比較例１と変わらなかった。
【００２７】
評価方法
評価は、○、△、×で表示した。
１．表面固有抵抗値（Ω／□）：ＵＬＴＲＡ  ＭＥＧＯＨＯＭＭＥＴＥＲにより測定
アニーリング条件：温度２３℃湿度５５％恒温・恒湿で２４時間
印加電圧：５００Ｖ／１０秒
○：１×１０１２未満
△：１×１０１２以上、１×１０１３以下
×：１×１０１３を超えるもの
２．帯電圧半減期（秒）：ＳＴＡＴＩＣ  ＨＯＮＥＳＴＭＥＴＥＲにより測定
１４日後測定及び、１年後測定
印加電圧：１０ｋＶ
○：５秒以下
△：６０秒以下
×：２分以上
３．透明性（ヘイズ）値
○：１以下
△：２〜５
×：５を超える
４．印刷性：印刷密着性で、クロスカット評価
印刷インキ：オフセット用インキ（４色  黄・赤・黒・藍）
印刷：オフセット印刷機（２色機）
セロハンテープ：ニチバン（株）ＬＰ−１８    
○：剥離なし
△：一部剥離
×：密着せず
５．加工性：紙貼り
○：貼れる
×：貼れない
６．色調
色差ΔＥ評価  
○：ΔＥが、０．１未満
△：ΔＥが、０．１以上、１．５以下
×：ΔＥが、２を超えるもの
７．釘打ち性：釘を打ったときのシートの浮き
○：浮きなし
×：浮きあり
【００２８】
【表１】
2006280850.tif 000004
【産業上の利用可能性】
【００２９】
本発明の遊技機用フィルムや遊技機用化粧板シート材は、静電気による帯電がなく、従って、パチンコ遊技機の化粧シートに用いた場合、パチンコ遊技機のノイズを防止することができ、さらに、帯電防止効果が長期間維持される。
【図面の簡単な説明】
【００３０】
【図１】従来の遊技盤の断面図である。
【符号の説明】
【００３１】
ａ  合成樹脂フィルム
ｂ  紙
ｃ  ベニア合板
【図１】
2006280850.tif 000006